반응 용기 에 응축기 를 구비 시키 고 여기 에 질소 를 충전 하 였 다 . 후속 하 여 , 반응 용기 에 57 . 3 중량 부 의 트 라이머 화 된 이 소시아 네이트 ( 루드빅 샤 펜 에 소재 한 바스프 악 티 엔 게젤샤프트 로부터 입수 가능 한 바소 나트 ( Basonat ) ® HI 100 ) 및 3 . 88 중량 부 의 트리 에 틸 오르 쏘 포르 메이트 를 충전 하 였 다 . 별도 의 용기 에 , 질소 로 블랭킷 하 면서 ( blanketing ) 2 . 82 중량 부 의 N -( 3 - 트리 메 톡 시 실릴 프로판 - 1 - 일 ) - N - n - 부틸 아민 ( 데 구사 로부터 입수 가능 한 다이나 실란 ® 1189 ) 을 36 . 89 중량 부 의 N , N - 비스 ( 3 - 트리 메 톡 시 실릴 프로판 - 1 - 일 ) 아민 ( 데 구사 로부터 입수 가능 한 다이나 실란 ® 1124 ) 와 혼합 하 였 다 . 아미노 작용 성 실란 의 생성 되 는 혼합물 을 교반 하 면서 반응 온도 가 60 ℃ 를 초과 하 지 않 도록 하 는 속도 로 , 상기 한 서두 의 이 소시아 네이트 충전물 에 서서히 적가 하 였 다 . 첨가 후 에 , 반응 혼합물 을 적정 계 로 측정 한 이 소시아 네이트 함량 이 4 . 9 % 가 될 때 까지 60 ℃ 에서 교반 하 였 다 . 그 지점 에서 혼합물 을 실온 으로 냉각 시켰 다 . 이렇게 얻 어 진 실란 화 된 이 소시아 네이트 의 고형물 ( 30 분 , 130 ℃) 은 60 . 10 % 로 측정 되 었 다 .